(57)【要約】【課題】高粘性であると共に、結晶化を抑制することが可能なフラックス、ソルダペースト及び電子回路基板の製造方法を提供することを課題とする。【解決手段】  フラックスは、はんだ付け用フラックスであって、ヒドロキシ基を１つ以上有すると共に、常温で液体の液体溶剤を少なくとも１種、及び、ヒドロキシ基を１つ以上有すると共に、常温で固体の固体溶剤を少なくとも２種含み、各固体溶剤の含有量が、前記液体溶剤及び前記固体溶剤の合計含有量に対して、４０質量％未満である。【選択図】なし【特許請求の範囲】
【請求項１】
はんだ付け用フラックスであって、
ヒドロキシ基を１つ以上有すると共に、常温で液体の液体溶剤を少なくとも１種、及び、ヒドロキシ基を１つ以上有すると共に、常温で固体の固体溶剤を少なくとも２種含み、
各固体溶剤の含有量が、前記液体溶剤及び前記固体溶剤の合計含有量に対して、４０質量％未満である、フラックス。
【請求項２】
前記固体溶剤のうち任意の２種の固体溶剤ｉ，ｊは、前記液体溶剤及び前記固体溶剤の合計含有量に対するそれぞれの含有量Ｘｉ，Ｘｊが、下記（１）式を満たす、請求項１に記載のフラックス。
Ｘｉ＜０．２１２１×Ｘｊ＋３１．８１８      ・・・（１）
【請求項３】
前記液体溶剤が、２−エチル−１，３−ヘキサンジオール、α−テルピオネール及びイソオクタデカノールから選択される少なくとも１種である、請求項１又は２に記載のフラックス。
【請求項４】
前記固体溶剤が、トリメチロールプロパン、２，２−ジメチル−１，３−プロパンジオール、２，５−ジメチル−２，５−ヘキサンジオール及び２−ブチル−２−エチル−１，３−プロパンジオールから選択される少なくとも２種である、請求項１〜３のいずれか一つに記載のフラックス。
【請求項５】
前記固体溶剤の合計含有量が、前記液体溶剤及び前記固体溶剤の合計含有量に対して、３０質量％以上８０質量％未満である、請求項１〜４のいずれか一つに記載のフラックス。
【請求項６】
請求項１〜５のいずれか一つに記載のフラックスと、はんだ合金粉末とを含む、ソルダペースト。
【請求項７】
前記フラックスは、さらに、チキソ剤として脂肪酸アミドを含む、請求項６に記載のソルダペースト。
【請求項８】
前記脂肪酸アミドは、ステアリン酸アミド、ラウリン酸アミド、パルミチン酸アミド、オレイン酸アミド、エルカ酸アミド、ベヘン酸アミド及びヒドロキシステアリン酸アミドから選択される少なくとも１種である、請求項７に記載のソルダペースト。
【請求項９】
前記脂肪酸アミドは、ステアリン酸アミド及びラウリン酸アミドから選択される少なくとも１種である、請求項７に記載のソルダペースト。
【請求項１０】
請求項１〜５のいずれか一つに記載のフラックスを用いてはんだ付けを行う、電気回路基板の製造方法。
【発明の詳細な説明】
【技術分野】
【０００１】
本発明は、はんだ付けに用いられるフラックス、該フラックスを含むソルダペースト、及び、前記フラックスを用いた電子回路基板の製造方法に関する。
【背景技術】
【０００２】
プリント配線板等の電子回路基板に電子部品を接合するために、例えば、はんだ合金粉末とフラックスとを混合したソルダペーストが用いられる。前記フラックスとしては、ロジン（松脂）等の天然樹脂、チキソ剤、溶剤、活性剤等が含まれる樹脂系のフラックスが広く用いられている。
【０００３】
近年、溶剤として、一般的に用いられる液体溶剤に加えて、固体溶剤と高粘性溶剤とを併用したフラックスが報告されている（例えば、特許文献１）。前記フラックスは、ロジンの代わりに、固体溶剤を液体溶剤に溶解させることにより、粘性を向上させることができる。その結果、前記フラックスを用いて、印刷性に優れたソルダペーストを得ることができる。
【先行技術文献】
【特許文献】
【０００４】
【特許文献１】特開２００４−２５３０５号公報
【発明の概要】
【発明が解決しようとする課題】
【０００５】
上述のフラックスでは、固体溶剤を液体溶剤に溶解させる際、固体溶剤の含有量が大きくなると、冷蔵保管時に該固体溶剤が結晶化して析出する。そのため、このようなフラックスを含むソルダペーストを用いると、印刷時に欠けが生じるという問題があった。
【０００６】
本発明は、このような問題を解決するためになされたものであり、高粘性であると共に、結晶化を抑制することが可能なフラックス、ソルダペースト及び電子回路基板の製造方法を提供することを課題とする。
【課題を解決するための手段】
【０００７】
本発明に係るフラックスは、はんだ付け用フラックスであって、ヒドロキシ基を１つ以上有すると共に、常温で液体の液体溶剤を少なくとも１種、及び、ヒドロキシ基を１つ以上有すると共に、常温で固体の固体溶剤を少なくとも２種含み、各固体溶剤の含有量が、前記液体溶剤及び前記固体溶剤の合計含有量に対して、４０質量％未満である。
【０００８】
前記フラックスでは、少なくとも２種の前記固体溶剤を前記液体溶剤に溶解させることにより、該固体溶剤の溶解度を向上させることができる。よって、各固体溶剤の含有量を、前記液体溶剤及び前記固体溶剤の合計含有量に対して、４０質量％未満とすることにより、該固体溶剤の結晶化を抑制することができる。
【０００９】
本発明に係るフラックスにおいて、前記固体溶剤のうち任意の２種の固体溶剤ｉ，ｊは、前記液体溶剤及び前記固体溶剤の合計含有量に対するそれぞれの含有量Ｘｉ，Ｘｊが、下記（１）式を満たすことが好ましい。
Ｘｉ＜０．２１２１×Ｘｊ＋３１．８１８      ・・・（１）
【００１０】
斯かる構成により、前記固体溶剤の結晶化をより抑制することができる。
【００１１】
本発明に係るフラックスは、前記液体溶剤が、２−エチル−１，３−ヘキサンジオール、α−テルピオネール及びイソオクタデカノールから選択される少なくとも１種であることが好ましい。斯かる構成により、固体溶剤の溶解度を向上させることができ、その結果、該固体溶剤の結晶化をより抑制することができる。
【００１２】
本発明に係るフラックスは、前記固体溶剤が、トリメチロールプロパン、２，２−ジメチル−１，３−プロパンジオール、２，５−ジメチル−２，５−ヘキサンジオール及び２−ブチル−２−エチル−１，３−プロパンジオールから選択される少なくとも２種であることが好ましい。斯かる構成により、固体溶剤の溶解度を向上させることができ、その結果、該固体溶剤の結晶化をより抑制することができる。
【００１３】
本発明に係るフラックスは、前記固体溶剤の合計含有量が、前記液体溶剤及び前記固体溶剤の合計含有量に対して、３０質量％以上８０質量％未満であることが好ましい。斯かる構成により、前記固体溶剤の結晶化をより抑制することができる。
【００１４】
本発明に係るソルダペーストは、本発明に係るフラックスと、はんだ合金粉末とを含む。前記ソルダペーストは、本発明に係るフラックスを含むことにより、印刷性に優れる。
【００１５】
本発明に係るソルダペーストにおいて、前記フラックスは、さらに、チキソ剤として脂肪酸アミドを含むことが好ましい。斯かる構成により、フラックスの粘性をより高くすることができる。そのため、前記ソルダペーストは、印刷性により優れる。
【００１６】
本発明に係るソルダペーストにおいて、前記脂肪酸アミドは、ステアリン酸アミド、ラウリン酸アミド、パルミチン酸アミド、オレイン酸アミド、エルカ酸アミド、ベヘン酸アミド及びヒドロキシステアリン酸アミドから選択される少なくとも１種であることが好ましい。斯かる構成により、フラックスの粘性をより高くすることができる。そのため、前記ソルダペーストは、印刷性により優れる。
【００１７】
本発明に係るソルダペーストにおいて、前記脂肪酸アミドは、ステアリン酸アミド及びラウリン酸アミドから選択される少なくとも１種であることが好ましい。斯かる構成により、フラックスの粘性をより高くすることができる。そのため、前記ソルダペーストは、印刷性により優れる。
【００１８】
本発明に係る電気回路基板の製造方法では、本発明に係るフラックスを用いてはんだ付けを行う。斯かる構成により、印刷時に欠けが生じることなく、好適に電気回路基板を製造することができる。
【発明の効果】
【００１９】
本発明によれば、高粘性であると共に、結晶化を抑制することが可能なフラックス、ソルダペースト及び電子回路基板の製造方法を提供することができる。
【発明を実施するための形態】
【００２０】
以下、本発明の実施形態に係るフラックス、ソルダペースト及び電子回路基板の製造方法について説明する。
【００２１】
＜フラックス＞
本実施形態に係るフラックスは、はんだ付け用フラックスであって、ヒドロキシ基を１つ以上有すると共に、常温で液体の液体溶剤を少なくとも１種、及び、ヒドロキシ基を１つ以上有すると共に、常温で固体の固体溶剤を少なくとも２種含み、各固体溶剤の含有量が、前記液体溶剤及び前記固体溶剤の合計含有量に対して、４０質量％未満である。
【００２２】
前記液体溶剤は、ヒドロキシ基（ＯＨ基）を１つ以上有すると共に、常温（２０〜３０℃）で液体である。このような液体溶剤としては、例えば、２−エチル−１，３−ヘキサンジオール、２−メチルペンタン−２，４−ジオール、α−テルピオネール、イソオクタデカノール、テトラエチレングリコール等が挙げられる。これらの中でも、固体溶剤の結晶化を抑制する観点から、２−エチル−１，３−ヘキサンジオール、α−テルピオネール及びイソオクタデカノールから選択される少なくとも１種であることが好ましい。なお、これらは単独で用いても、２種以上を併用してもよい。
【００２３】
前記液体溶剤の含有量は、フラックスとはんだ粉との分離を抑制する観点から、前記フラックス全体に対して、１０〜９０質量％であることが好ましい。なお、前記液体溶剤が２種以上含まれる場合、前記含有量は前記液体溶剤の合計含有量である。
【００２４】
前記固体溶剤は、ヒドロキシ基（ＯＨ基）を１つ以上有すると共に、常温（２０〜３０℃）で固体である。このような固体溶剤としては、例えば、トリメチロールプロパン、２，２−ジメチル−１，３−プロパンジオール、２，５−ジメチル−２，５−ヘキサンジオール、２−ブチル−２−エチル−１，３−プロパンジオール、２，２，４−トリメチル−１，３−ペンタンジオール等が挙げられる。これらの中でも、固体溶剤の結晶化を抑制する観点から、トリメチロールプロパン、２，２−ジメチル−１，３−プロパンジオール、２，５−ジメチル−２，５−ヘキサンジオール及び２−ブチル−２−エチル−１，３−プロパンジオールから選択される少なくとも２種であることが好ましい。なお、これらは３種以上を併用してもよい。
【００２５】
少なくとも２種の前記固体溶剤のうち、各固体溶剤の含有量は、前記液体溶剤及び前記固体溶剤の合計含有量に対して、４０質量％未満であり、２質量％以上であることが好ましい。また、前記各固体溶剤の含有量は、前記液体溶剤及び前記固体溶剤の合計含有量に対して、１０質量％以上であることが好ましく、９０質量％以下であることが好ましい。
【００２６】
前記固体溶剤のうち任意の２種の固体溶剤ｉ，ｊは、該固体溶剤の結晶化を抑制する観点から、前記液体溶剤及び前記固体溶剤の合計含有量に対するそれぞれの含有量Ｘｉ，Ｘｊが、下記（１）式を満たすことが好ましい。これは、前記固体溶剤のうち任意の２種の固体溶剤が、いずれの固体溶剤をｉ又はｊとしても、下記（１）式を満たすことを意味する。また、前記固体溶剤が３種以上含まれる場合、前記固体溶剤のうち任意の２種としていずれの固体溶剤を選んだとしても、下記（１）式を満たすことを意味する。
【００２７】
Ｘｉ＜０．２１２１×Ｘｊ＋３１．８１８      ・・・（１）
【００２８】
前記固体溶剤の合計含有量は、該固体溶剤の結晶化を抑制する観点から、前記液体溶剤及び前記固体溶剤の合計含有量に対して、３０質量％以上８０質量％未満であることが好ましく、４５質量％以上であることがより好ましく、６５質量％以下であることがより好ましい。また、前記固体溶剤の合計含有量は、後述するチキソ剤とゲル化させやすくする観点から、前記フラックス全体に対して、３５〜６０質量％であることが好ましい。
【００２９】
本実施形態に係るフラックスでは、少なくとも２種の前記固体溶剤を前記液体溶剤に溶解させることにより、該固体溶剤の溶解度を向上させることができる。よって、各固体溶剤の含有量を、前記液体溶剤及び前記固体溶剤の合計含有量に対して、４０質量％未満とすることにより、該固体溶剤の結晶化を抑制することができる。また、少なくとも２種の前記固体溶剤を用いることにより、該固体溶剤の選択の幅が広がり、高粘性のフラックスを設計しやすくなる。
【００３０】
本実施形態に係るフラックスは、その他の添加材として、例えば、活性剤、チキソ剤、酸化防止剤、界面活性剤、消泡剤、腐食防止剤等を含んでいてもよい。
【００３１】
前記活性剤としては、有機酸系、アミン化合物系、ハロゲン化合物系等の活性剤が挙げられる。これらの中でも、環境負荷低減の観点から、有機酸系活性剤であることが好ましい。
【００３２】
前記有機酸系活性剤としては、特に限定されるものではなく、例えば、ギ酸、酢酸、プロピオン酸、酪酸、吉草酸、カプロン酸、エナント酸、カプリン酸、ラウリル酸、ミリスチン酸、ペンタデシル酸、パルミチン酸、マルガリン酸、ステアリン酸、ツベルクロステアリン酸、アラキジン酸、ベヘニン酸、リグノセリン酸、グリコール酸等のモノカルボン酸；シュウ酸、マロン酸、コハク酸、グルタル酸、アジピン酸、ピメリン酸、スベリン酸、アゼライン酸、セバシン酸、フマル酸、マレイン酸、酒石酸、ジグリコール酸等のジカルボン酸；ダイマー酸、レブリン酸、乳酸、アクリル酸、安息香酸、サリチル酸、アニス酸、クエン酸、ピコリン酸等のその他の有機酸が挙げられる。なお、これらは単独で用いても、２種以上を併用してもよい。
【００３３】
前記有機酸系活性剤の含有量は、特に限定されるものではないが、例えば、前記フラックス全体に対して、０．１質量％以上であることが好ましく、０．３質量％以上であることがより好ましい。また、１０質量％以下であることが好ましく、７質量％以下であることがより好ましい。なお、前記有機酸系活性剤が２種以上含まれる場合、前記含有量は前記有機酸系活性剤の合計含有量である。
【００３４】
前記チキソ剤としては、特に限定されるものではなく、例えば、脂肪酸アミド、ヒマシ油、水素添加ヒマシ油等が挙げられる。これらの中でも、脂肪酸アミドであることが好ましい。前記脂肪酸アミドとしては、例えば、ステアリン酸アミド、ラウリン酸アミド、パルミチン酸アミド、オレイン酸アミド、エルカ酸アミド、ベヘン酸アミド、ヒドロキシステアリン酸アミド、ミリスチン酸アミド等が挙げられる。なお、これらは単独で用いても、２種以上を併用してもよい。
【００３５】
前記チキソ剤の含有量は、良好なチキソ性を得るため、前記フラックス全体に対して、１質量％以上であることが好ましく、２質量％以上であることがより好ましく、３質量％以上であることがさらに好ましい。また、前記チキソ剤の含有量は、フラックス残渣を減少させるため、前記フラックス全体に対して、２０質量％以下であることが好ましく、１５質量％以下であることがより好ましく、１０質量％以下であることがさらに好ましい。なお、前記チキソ剤が２種以上含まれる場合、前記含有量は前記チキソ剤の合計含有量である。
【００３６】
なお、本実施形態に係るフラックスは、溶剤として高粘性溶剤を含まないことが好ましい。ここで、高粘性溶剤とは、溶剤の３０℃における粘度が１０，０００ｃｐｓ以上であり、常温で液体である。このような高粘性溶剤としては、例えば、イソボルニルシクロヘキサノール等が挙げられる。本実施形態に係るフラックスは、充分に粘性が高いため、溶剤として必ずしも高粘性溶剤を含む必要がない。高粘性溶剤は沸点が高く、はんだ付け時の予熱段階で揮発しにくい。そのため、前記フラックスが高粘性溶剤を含まないことにより、該フラックスのダレを抑制し、はんだボール及びはんだブリッジを発生しにくくする。
【００３７】
＜ソルダペースト＞
本実施形態に係るソルダペーストは、本実施形態に係るフラックスと、はんだ合金粉末とを含む。
【００３８】
前記ソルダペーストにおいて、前記フラックスは、上述の液体溶剤及び固体溶剤に加えて、チキソ剤として脂肪酸アミドを含むことが好ましい。前記脂肪酸アミドは、ステアリン酸アミド、ラウリン酸アミド、パルミチン酸アミド、オレイン酸アミド、エルカ酸アミド、ベヘン酸アミド及びヒドロキシステアリン酸アミドから選択される少なくとも１種であることが好ましく、ステアリン酸アミド及びラウリン酸アミドから選択される少なくとも１種であることがより好ましい。
【００３９】
前記はんだ合金粉末におけるはんだ合金としては、特に限定されるものではなく、例えば、無鉛のはんだ合金、有鉛のはんだ合金が挙げられるが、環境負荷低減の観点から、無鉛のはんだ合金であることが好ましい。前記無鉛のはんだ合金としては、例えば、スズ、銀、銅、インジウム、亜鉛、ビスマス、アンチモン等を含む合金が挙げられる。より具体的には、Ｓｎ／Ａｇ、Ｓｎ／Ａｇ／Ｃｕ、Ｓｎ／Ｃｕ、Ｓｎ／Ａｇ／Ｂｉ、Ｓｎ／Ｂｉ、Ｓｎ／Ａｇ／Ｃｕ／Ｂｉ、Ｓｎ／Ｓｂ、Ｓｎ／Ａｇ／Ｓｂ、Ｓｎ／Ｓｂ／Ｃｕ、Ｓｎ／Ｚｎ／Ｂｉ、Ｓｎ／Ｚｎ、Ｓｎ／Ｚｎ／Ａｌ、Ｓｎ／Ａｇ／Ｂｉ／Ｉｎ、Ｓｎ／Ａｇ／Ｃｕ／Ｂｉ／Ｉｎ／Ｓｂ、Ｉｎ／Ａｇ等の合金が挙げられる。
【００４０】
前記フラックスの含有量は、前記ソルダペースト全体に対して、５〜２０質量％であることが好ましい。また、前記はんだ合金粉末の含有量は、前記ソルダペースト全体に対して、８０〜９５質量％であることが好ましい。
【００４１】
本実施形態に係るソルダペーストは、本実施形態に係るフラックスを含むことにより、印刷性に優れる。
【００４２】
なお、本実施形態に係るフラックスは、上述のようにソルダペーストとして用いてもよいし、該フラックスをはんだ合金の線状部材の内部に充填して、やに入りはんだとして用いてもよい。さらに、前記フラックスは、フローはんだ付け方法ではんだ付けする際のフラックスとして用いてもよいし、部品仮固定用のタックフラックスとして用いてもよい。
【００４３】
＜電気回路基板の製造方法＞
本実施形態に係る電気回路基板の製造方法では、本発明に係るフラックスを用いてはんだ付けを行う。より具体的には、まず、電子回路基板の表面の導体部に、本実施形態に係るフラックスを印刷してはんだ印刷パターンを形成し、前記はんだ印刷パターン上に実装する電子部品を搭載する。次に、前記電子部品が搭載された電子回路基板を空気雰囲気中で１５０℃〜２００℃でプリヒートした後、本加熱する。該本加熱では、はんだの融点以上に温度を上げて、はんだ付けを行う。最後に、自然冷却又はクーラー等の冷却装置を用いて基板を冷却して、電子部品を実装することにより、電子回路基板を製造する。なお、前記はんだ付けは、空気雰囲気の他に、窒素ガス下等の不活性雰囲気、並びに、水素及びギ酸ガス下等の還元雰囲気で行ってもよい。
【００４４】
本実施形態に係る電気回路基板の製造方法は、印刷時に欠けが生じることなく、好適に電気回路基板を製造することができる。
【実施例】
【００４５】
以下、本発明の実施例について説明するが、本発明は、以下の実施例に限定されるものではない。
【００４６】
［フラックス］
＜フラックスの作製＞
表１及び２に示す配合量の各原料を加熱容器に投入し、１２０℃まで加熱することにより、全原料を溶解させた。その後、室温まで冷却することにより、均一に分散された実施例１〜２１及び比較例１〜２２のフラックスを得た。なお、表１及び２に示す各配合量は、フラックスに含まれる各成分の含有量と等しい。
【００４７】
【表１】
2019038026.tif 000002
【００４８】
【表２】
2019038026.tif 000003
【００４９】
表１及び２に示す各原料の詳細を以下に示す。
（液体溶剤）
２−エチル−１，３−ヘキサンジオール：ＫＨネオケム（株）製
α−テルピネオール：日本テルペン化学（株）製
イソオクタデカノール：日産化学工業（株）製
（固体溶剤）
２，２−ジメチル−１，３−プロパンジオール：三菱ガス化学（株）製
２，５−ジメチル−２，５−ヘキサンジオール：東京化成（株）製
２−ブチル−２−エチル−１，３−プロパンジオール：東京化成（株）製
トリメチロールプロパン：三菱ガス化学（株）製
【００５０】
＜結晶化評価＞
実施例１〜２１及び比較例１〜２２の各フラックスについて、それぞれ常温保管及び冷蔵保管を行い、下記基準に基づき結晶化の評価を行った。なお、常温保管は２０〜３０℃で７２時間行い、冷蔵保管は０〜１０℃で７２時間行った。結果を表１に示す。
○：常温保管時、冷蔵保管時ともに結晶化が起こらない。
△：常温保管時に結晶化が起こらないが、冷蔵保管時に結晶化が起きる。
×：常温保管時、冷蔵保管時ともに結晶化が起きる。
【００５１】
表１及び２に示すように、本発明の構成要件をすべて満たす実施例１〜２１のフラックスでは、冷蔵保管時に結晶化が起こらなかった。また、実施例１，２，４〜１２，１４〜２１のフラックスでは、常温保管時、冷蔵保管時ともに結晶化が起こらなかった。
【００５２】
［ソルダペースト］
＜フラックスの作製＞
表３に示す配合量の各原料を加熱容器に投入し、１２０℃まで加熱することにより、全原料を溶解させた。その後、室温まで冷却することにより、均一に分散された実施例２２，２３及び比較例２３，２４のフラックスを得た。なお、表３に示す各配合量は、フラックスに含まれる各成分の含有量と等しい。
【００５３】
【表３】
2019038026.tif 000004
【００５４】
表３に示す各原料の詳細を以下に示す。
（液体溶剤）
２−エチル−１，３−ヘキサンジオール：ＫＨネオケム（株）製
イソオクタデカノール：日産化学工業（株）製
（固体溶剤）
２，２−ジメチル−１，３−プロパンジオール：三菱ガス化学（株）製
２，５−ジメチル−２，５−ヘキサンジオール：東京化成（株）製
（チキソ剤）
ステアリン酸アミド：花王（株）製
ラウリン酸アミド：日本化成（株）製
【００５５】
＜ソルダペーストの作製＞
次に、実施例２２，２３及び比較例２３，２４の各フラックスを用いて、ソルダペーストを作製した。具体的には、ソルダペースト全体に対して、９質量％の各フラックスと、９１質量％のはんだ合金粉末とを混合することにより、各ソルダペーストを作製した。なお、はんだ合金粉末としては、Ｓｎ−３．０Ａｇ−０．５Ｃｕ（（株）弘輝製、粒径：２０〜４５μｍ）を用いた。
【００５６】
＜印刷試験＞
ソルダペースト印刷機（ヤマハ製ＹＶＰ−Ｘｇ）を用いて、得られたソルダペーストの印刷を行った。３０×３０ｍｍで厚み３００μｍの開口を持つステンシルマスクに、ソルダペーストを供し、６０度のメタルスキージにて印刷した。なお、印刷速度は２０ｍｍ／ｓで、スキージ圧は５５Ｎとした。ステンシルマスクの裏には、銅貼積層板を配し、上記開口パターンのソルダペーストが転写されるようにした。印刷試験の評価は、下記の基準に基づき行った。結果を表３に示す。
○：印刷された形状が、ステンシルマスクの開口と同じ。
×：印刷された形状が、ステンシルマスクの開口よりも小さく、一部乃至全部に欠けがある。
【００５７】
＜粘着性試験＞
粘着性試験は、ＪＩＳ  Ｚ  ３２８４に従い実施した（装置：ソルダペースト粘着力試験器ＴＫ−１５、マルコム社製）。まず、アルミナ板に直径６．５ｍｍ、厚さ０．２ｍｍにてソルダペーストを印刷した。次に、２．０ｍｍ／ｓの速度で、ステンレス製プローブ（直径５．１０~５．２３ｍｍ）を上記印刷パターンに降下させ、０．０５±０．００５Ｎの一定加圧力で加圧し、加圧後０．２秒以内に１０ｍｍ／ｓでプローブを引き上げた。その際の、引きはがしに必要な最大の力を記録し、下記の基準に基づき評価を行った。結果を表３に示す。なお、試験は印刷後３０分以内に実施した。
○：Ｎ＝５の測定値平均が７０ｇｆ以上であった。
×：Ｎ＝５の測定値平均が７０ｇｆ未満、又は、測定値が検知できなかった。
【００５８】
表３に示すように、本発明の構成要件をすべて満たす実施例２２，２３のソルダペーストは、粘性が高く、かつ、印刷性に優れることが分かった。
【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
はんだ付け用フラックスであって、
ヒドロキシ基を１つ以上有すると共に、常温で液体の液体溶剤を少なくとも１種、及び、ヒドロキシ基を１つ以上有すると共に、常温で固体の固体溶剤を少なくとも２種含み、
ロジンを含まず、
各固体溶剤の含有量が、前記液体溶剤及び前記固体溶剤の合計含有量に対して、２質量％以上４０質量％未満であり、
前記固体溶剤の合計含有量が、前記液体溶剤及び前記固体溶剤の合計含有量に対して、３０質量％以上８０質量％未満である、フラックス。
【請求項２】
前記固体溶剤のうち任意の２種の固体溶剤ｉ，ｊは、前記液体溶剤及び前記固体溶剤の合計含有量に対するそれぞれの含有量Ｘｉ，Ｘｊが、下記（１）式を満たす、請求項１に記載のフラックス。
Ｘｉ＜０．２１２１×Ｘｊ＋３１．８１８      ・・・（１）
【請求項３】
前記液体溶剤が、２−エチル−１，３−ヘキサンジオール、α−テルピオネール及びイソオクタデカノールから選択される少なくとも１種である、請求項１又は２に記載のフラックス。
【請求項４】
前記固体溶剤が、トリメチロールプロパン、２，２−ジメチル−１，３−プロパンジオール、２，５−ジメチル−２，５−ヘキサンジオール及び２−ブチル−２−エチル−１，３−プロパンジオールから選択される少なくとも２種である、請求項１〜３のいずれか一つに記載のフラックス。
【請求項５】
請求項１〜４のいずれか一つに記載のフラックスと、はんだ合金粉末とを含む、ソルダペースト。
【請求項６】
前記フラックスは、さらに、チキソ剤として脂肪酸アミドを含む、請求項５に記載のソルダペースト。
【請求項７】
前記脂肪酸アミドは、ステアリン酸アミド、ラウリン酸アミド、パルミチン酸アミド、オレイン酸アミド、エルカ酸アミド、ベヘン酸アミド及びヒドロキシステアリン酸アミドから選択される少なくとも１種である、請求項６に記載のソルダペースト。
【請求項８】
前記脂肪酸アミドは、ステアリン酸アミド及びラウリン酸アミドから選択される少なくとも１種である、請求項６に記載のソルダペースト。
【請求項９】
請求項１〜４のいずれか一つに記載のフラックスを用いてはんだ付けを行う、電気回路基板の製造方法。
【手続補正２】
【補正対象書類名】明細書
【補正対象項目名】０００７
【補正方法】変更
【補正の内容】
【０００７】
本発明に係るフラックスは、はんだ付け用フラックスであって、ヒドロキシ基を１つ以上有すると共に、常温で液体の液体溶剤を少なくとも１種、及び、ヒドロキシ基を１つ以上有すると共に、常温で固体の固体溶剤を少なくとも２種含み、ロジンを含まず、各固体溶剤の含有量が、前記液体溶剤及び前記固体溶剤の合計含有量に対して、２質量％以上４０質量％未満であり、前記固体溶剤の合計含有量が、前記液体溶剤及び前記固体溶剤の合計含有量に対して、３０質量％以上８０質量％未満である。
【手続補正３】
【補正対象書類名】明細書
【補正対象項目名】００１３
【補正方法】変更
【補正の内容】
【００１３】
本発明に係るフラックスは、前記固体溶剤の合計含有量が、前記液体溶剤及び前記固体溶剤の合計含有量に対して、３０質量％以上８０質量％未満である。斯かる構成により、前記固体溶剤の結晶化をより抑制することができる。
【手続補正書】
【提出日】平成30年2月22日(2018.2.22)
【手続補正１】
【補正対象書類名】特許請求の範囲
【補正対象項目名】全文
【補正方法】変更
【補正の内容】
【特許請求の範囲】
【請求項１】
はんだ付け用フラックスであって、
ヒドロキシ基を１つ以上有すると共に、常温で液体の液体溶剤を少なくとも１種と、ヒドロキシ基を１つ以上有すると共に、常温で固体の固体溶剤を少なくとも２種と、チキソ剤とからなり、
各固体溶剤の含有量が、前記液体溶剤及び前記固体溶剤の合計含有量に対して、２質量％以上４０質量％未満であり、
前記固体溶剤の合計含有量が、前記液体溶剤及び前記固体溶剤の合計含有量に対して、３０質量％以上８０質量％未満である、フラックス。
【請求項２】
前記固体溶剤のうち任意の２種の固体溶剤ｉ，ｊは、前記液体溶剤及び前記固体溶剤の合計含有量に対するそれぞれの含有量Ｘｉ，Ｘｊが、下記（１）式を満たす、請求項１に記載のフラックス。
Ｘｉ＜０．２１２１×Ｘｊ＋３１．８１８      ・・・（１）
【請求項３】
前記液体溶剤が、２−エチル−１，３−ヘキサンジオール、α−テルピオネール及びイソオクタデカノールから選択される少なくとも１種である、請求項１又は２に記載のフラックス。
【請求項４】
前記固体溶剤が、トリメチロールプロパン、２，２−ジメチル−１，３−プロパンジオール、２，５−ジメチル−２，５−ヘキサンジオール及び２−ブチル−２−エチル−１，３−プロパンジオールから選択される少なくとも２種である、請求項１〜３のいずれか一つに記載のフラックス。
【請求項５】
さらに、活性剤、酸化防止剤、界面活性剤、消泡剤、及び、腐食防止剤から選択される少なくとも１種を含む、請求項１〜４のいずれか一つに記載のフラックス。
【請求項６】
請求項１〜５のいずれか一つに記載のフラックスと、はんだ合金粉末とを含む、ソルダペースト。
【請求項７】
前記チキソ剤は、脂肪酸アミドである、請求項６に記載のソルダペースト。
【請求項８】
前記脂肪酸アミドは、ステアリン酸アミド、ラウリン酸アミド、パルミチン酸アミド、オレイン酸アミド、エルカ酸アミド、ベヘン酸アミド及びヒドロキシステアリン酸アミドから選択される少なくとも１種である、請求項７に記載のソルダペースト。
【請求項９】
前記脂肪酸アミドは、ステアリン酸アミド及びラウリン酸アミドから選択される少なくとも１種である、請求項７に記載のソルダペースト。
【請求項１０】
請求項１〜５のいずれか一つに記載のフラックスを用いてはんだ付けを行う、電気回路基板の製造方法。
【手続補正２】
【補正対象書類名】明細書
【補正対象項目名】０００７
【補正方法】変更
【補正の内容】
【０００７】
本発明に係るフラックスは、はんだ付け用フラックスであって、ヒドロキシ基を１つ以上有すると共に、常温で液体の液体溶剤を少なくとも１種と、ヒドロキシ基を１つ以上有すると共に、常温で固体の固体溶剤を少なくとも２種と、チキソ剤とからなり、各固体溶剤の含有量が、前記液体溶剤及び前記固体溶剤の合計含有量に対して、２質量％以上４０質量％未満であり、前記固体溶剤の合計含有量が、前記液体溶剤及び前記固体溶剤の合計含有量に対して、３０質量％以上８０質量％未満である。